(57)【要約】      （修正有）【課題】衝撃緩衝型高強度セラミックを提供する。【解決手段】衝撃緩衝型高強度セラミックは、内層１を備え、内層の頂部には外層２が設けられ、外層と内層の内側の両方には中間層３が設けられ、中間層の内側には補強層４が設けられ、外層の表面には抗菌層を備える透明釉層５が設けられ、抗菌層の底部には補助抗菌層が設けられ、抗菌層の頂部には追加層が設けられ、補助抗菌層の頂部には装飾層が設けられる。追加層が窒化チタン層であることにより、優れた耐腐食性、耐摩擦性、及び耐圧機能を有し、工芸品又は製品の耐用年数を延ばす。また、補強層にはセラミックペーストとサーメットペーストの混合物が充填されることにより、良好な化学的安定性及び急冷熱衝撃耐性を有し、セラミックの局所の過熱による破裂を効果的に防止し、且つ耐衝撃性を向上させる。【選択図】図１
0003222964.tif 000002
【実用新案登録請求の範囲】
【請求項１】
内層（１）を備える衝撃緩衝型高強度セラミックであって、前記内層（１）の頂部には外層（２）が設けられ、前記外層（２）と内層（１）の内側の両方には中間層（３）が設けられ、前記中間層（３）の内側には補強層（４）が設けられ、前記外層（２）の表面には抗菌層（６）を備える透明釉層（５）が設けられ、前記抗菌層（６）の底部には補助抗菌層（７）が設けられ、前記抗菌層（６）の頂部には追加層（８）が設けられ、前記補助抗菌層（７）の頂部には装飾層（９）が設けられることを特徴とする衝撃緩衝型高強度セラミック。
【請求項２】
前記抗菌層（６）は、二酸化チタン層であり、銀系抗菌剤、感光性抗菌剤、遠赤外線原料及び健康に優しい麦飯石系原料からなることを特徴とする請求項１に記載の衝撃緩衝型高強度セラミック。
【請求項３】
前記中間層（３）の内部には、大きさが２０メッシュ〜３０メッシュである金属粒子（１０）が設けられることを特徴とする請求項１に記載の衝撃緩衝型高強度セラミック。
【請求項４】
前記補強層（４）の内部には、千鳥状の鋼線（１１）が固定して取り付けられて、セラミックペーストとサーメットペーストの混合物が充填されていることを特徴とする請求項１に記載の衝撃緩衝型高強度セラミック。
【請求項５】
前記補助抗菌層（７）は、銀イオン抗菌層（６）であり、前記追加層（８）は、窒化チタン層であり、前記補助抗菌層（７）は、外層（２）と抗菌層（６）との間に位置し、前記追加層（８）は、抗菌層（６）の外面に被覆されていることを特徴とする請求項１に記載の衝撃緩衝型高強度セラミック。
【請求項６】
前記内層（１）の成分は、セラミックペーストであり、前記外層（２）の成分は、サーメットペーストであることを特徴とする請求項１に記載の衝撃緩衝型高強度セラミック。
【考案の詳細な説明】
【技術分野】
【０００１】
本考案は、高強度セラミックの技術分野に関し、具体的には、衝撃緩衝型高強度セラミックである。
【背景技術】
【０００２】
セラミックは、陶器と磁器の総称である。セラミック材料は、主に酸化物、窒素化物、ホウ素化物及び炭化物などである。一般的なセラミック材料には、粘土、アルミナ、カオリンなどがある。現在、市販されているセラミックは、耐衝撃性が悪く、破裂しやすいため、セラミックの耐用年数が損なわれる。
【考案の概要】
【考案が解決しようとする課題】
【０００３】
従来技術の欠点に対して、上記背景技術に記載の問題を解決するために、本考案は、衝撃緩衝型高強度セラミックを提供する。
【課題を解決するための手段】
【０００４】
以上の目的を実現するために、本考案は、以下の技術案により実現される。衝撃緩衝型高強度セラミックであって、内層を備え、前記内層の頂部には外層が設けられ、前記外層と内層の内側の両方には中間層が設けられ、前記中間層の内側には補強層が設けられ、前記外層の表面には抗菌層を備える透明釉層が設けられ、前記抗菌層の底部には補助抗菌層が設けられ、前記抗菌層の頂部には追加層が設けられ、前記補助抗菌層の頂部には装飾層が設けられる。
【０００５】
好ましくは、前記抗菌層は、二酸化チタン層であり、前記抗菌層は、銀系抗菌剤、感光性抗菌剤、遠赤外線原料及び健康に優しい麦飯石系原料からなる。
【０００６】
好ましくは、前記中間層の内部には、大きさが２０メッシュ〜３０メッシュである金属粒子が設けられる。
【０００７】
好ましくは、前記補強層の内部には、千鳥状の鋼線が固定して取り付けられて、セラミックペーストとサーメットペーストの混合物が充填されている。
【０００８】
好ましくは、前記補助抗菌層は、銀イオン抗菌層であり、前記追加層は、窒化チタン層であり、前記補助抗菌層は、外層と抗菌層との間に位置し、前記追加層は、抗菌層の外面に被覆されている。
【０００９】
好ましくは、前記内層の成分は、セラミックペーストであり、前記外層の成分は、サーメットペーストである。
【考案の効果】
【００１０】
本考案は、衝撃緩衝型高強度セラミックを提供する。以下の有益な効果を有する。
【００１１】
１、該衝撃緩衝型高強度セラミックでは、追加層が窒化チタン層であることにより、窒化チタンが優れた耐腐食性、耐摩擦性、及び耐圧機能を有するため、工芸品又は製品の耐用年数を延ばし、また、補強層にはセラミックペーストとサーメットペーストの混合物が充填されることにより、良好な化学的安定性及び急冷熱衝撃耐性を有し、セラミックの局所の過熱による破裂を効果的に防止し、且つ耐衝撃性を向上させることができ、さらに、補強層の内部に設けられた鋼線によりセラミックの割れを防止し、耐衝撃性を向上させ、セラミックの耐用年数を延ばす。
【００１２】
２、該衝撃緩衝型高強度セラミックでは、サーメットペーストを用いることで外層を良好な熱伝導性を有する緻密層にし、中間遷移層にはセラミックペーストとサーメットペーストの混合物を用いるため、中間層の性能が内外層鍋体の性能の間にあり、良好な化学的安定性及び急冷熱衝撃耐性を有し、このため、セラミックの局所の過熱による破裂を効果的に防止し、且つ耐衝撃性を向上させることができる。
【００１３】
３、該衝撃緩衝型高強度セラミックでは、複数種の抗菌材料を組み合わせることにより、セラミックには、優れた親水性及び水質浄化作用を付与し、より良好な光触媒効果を持たせ、効果的に抗菌できるようにし、設けられた金属粒子及び透明釉層が外観性を保持し、補助抗菌層が銀イオンを有効成分とする銀担持抗菌剤を用いることで、効率的な広域スペクトル抗菌が可能になり、無菌且つ無汚染であり、環境にやさしいなどの特徴を有する。
【図面の簡単な説明】
【００１４】
【図１】本考案の構造模式図である。
【図２】本考案の透明釉層の構造模式図である。
【考案を実施するための形態】
【００１５】
以下では、本考案の実施例における図面を参照しながら、本考案の実施例における技術案を明瞭で完全に説明する。
【００１６】
本考案の実施例は、衝撃緩衝型高強度セラミックを提供し、図１−２に示すように、該衝撃緩衝型高強度セラミックは、内層１を備え、内層１の頂部には外層２が設けられ、内層１の成分がセラミックペーストであり、外層２の成分がサーメットペーストであり、サーメットペーストを用いることにより、外層２を良好な熱伝導性を有する緻密層にし、中間層３は、セラミックペーストとサーメットペーストの混合物を用いるため、その性能が内外層鍋体の性能の間にあり、良好な化学的安定性及び急冷熱衝撃耐性を有し、このため、セラミックの局所の過熱による破裂を効果的に防止し、且つ耐衝撃性を向上させることができる。
【００１７】
外層２と内層１の内側の両方には中間層３が設けられ、中間層３の内部には、金属粒子１０が設けられ、設けられた金属粒子１０及び透明釉層５は、外観性を保持し、金属粒子の大きさが２０メッシュ〜３０メッシュであり、中間層３の内側には補強層４が設けられ、補強層４の内部には千鳥状の鋼線１１が固定して取り付けられる。補強層４の内部に設けられた鋼線１１によりセラミックの割れを防止し、且つ耐衝撃性を向上させ、セラミックの耐用年数を延ばす。補強層４の内部にセラミックペーストとサーメットペーストの混合物が充填されており、補強層４にはセラミックペーストとサーメットペーストの混合物が充填されることにより、良好な化学的安定性及び急冷熱衝撃耐性を有し、このため、セラミックの局所の過熱による破裂を効果的に防止し、且つ耐衝撃性を向上させることができる。
【００１８】
外層２の表面には抗菌層６を備える透明釉層５が設けられ、抗菌層６は、二酸化チタン層であり、銀系抗菌剤、感光性抗菌剤、遠赤外線原料及び健康に優しい麦飯石系原料からなり、このように複数種の抗菌材料を組み合わせることにより、セラミックには、優れた親水性及び水質浄化作用を付与し、より良好な光触媒効果を持たせ、効果的に抗菌できるようにし、抗菌層６の底部には補助抗菌層７が設けられ、抗菌層６の頂部には追加層８が設けられ、追加層８が窒化チタン層であることにより、窒化チタンが優れた耐腐食性、耐摩擦性、及び耐圧機能を有するため、工芸品又は製品の耐用年数を延ばす。補助抗菌層７は、銀イオン抗菌層６であり、追加層８は、窒化チタン層であり、補助抗菌層７は、外層２と抗菌層６との間に位置し、補助抗菌層７が銀イオンを有効成分とする銀担持抗菌剤を用いることで、効率的な広域スペクトル殺菌が可能になり、無菌且つ無汚染で、環境にやさしいなどの特徴を有する。追加層８が抗菌層６の外面に被覆され、補助抗菌層７の頂部には装飾層９が設けられる。
【００１９】
以上のように、該衝撃緩衝型高強度セラミックでは、追加層８が窒化チタン層であることにより、窒化チタンが優れた耐腐食性、耐摩擦性、及び耐圧機能を有するため、工芸品又は製品の耐用年数を延ばし、補強層４にはセラミックペーストとサーメットペーストの混合物が充填されることにより、良好な化学的安定性及び急冷熱衝撃耐性を有し、セラミックの局所の過熱による破裂を効果的に防止し、且つ耐衝撃性を向上させることができ、補強層４の内部に設けられた鋼線１１によりセラミックの割れを防止し、且つ耐衝撃性を向上させ、セラミックの耐用年数を延ばす。
【００２０】
該衝撃緩衝型高強度セラミックでは、サーメットペーストを用いることにより、外層２を良好な熱伝導性を有する緻密層にし、中間層３がセラミックペーストとサーメットペーストの混合物を用いるため、中間層３の性能が内外層鍋体の性能の間にあり、良好な化学的安定性及び急冷熱衝撃耐性を有し、このため、セラミックの局所の過熱による破裂を効果的に防止することができ、且つ耐衝撃性を向上させる。
【００２１】
該衝撃緩衝型高強度セラミックでは、複数種の抗菌材料を組み合わせることにより、セラミックが優れた親水性及び水質浄化作用を有し、より良好な光触媒効果を持たせ、効果的に抗菌できるようにし、設けられた金属粒子１０及び透明釉層５が外観性を保持し、補助抗菌層７が銀イオンを有効成分とする銀担持抗菌剤を用いることで、効率的な広域スペクトル殺菌が可能になり、無菌且つ無汚染で、環境にやさしいなどの特徴を有する。
【００２２】
本考案の実施例を示して説明したが、本考案の原理及び主旨から逸脱せずに、これらの実施例に対して様々な変化、変更、置換や変形を行うことができ、本考案の範囲が添付の実用新案登録請求の範囲及びその均等物によって限定されることは、当業者にとって理解できることである。
【符号の説明】
【００２３】
１内層、２外層、３中間層、４補強層、５透明釉層、６抗菌層、７補助抗菌層、８追加層、９装飾層、１０金属粒子、１１鋼線。
【図１】
0003222964.tif 000003
【図２】
0003222964.tif 000004